(57)【特許請求の範囲】
【請求項１】
ポリアルキルシロキサンの混合物の製造方法であって、
ａ）１〜２０モル％の炭素数４０〜６０のオレフィン、
ｂ）１〜２０モル％の炭素数１６〜３０のオレフィン、および
ｃ）６０〜９８モル％の炭素数６〜１５のオレフィン
からなるモノ不飽和オレフィンの混合物を、ヒドロシリル化触媒の存在下で１以上のポリアルキルヒドロシロキサンと反応させる、ヒドロシリル化反応を行うことを含み、
ここで、各ポリアルキルヒドロシロキサンは、一般構造式（Ｉ）：
【化１】
0006532888.tif 000008
［式中、ｎは５〜１０，０００の範囲にある繰り返し単位の数を示し、残基Ｒ１は炭素数６未満の直鎖または分岐鎖アルキル基から選択される］
で示される繰り返し単位を含む、ポリアルキルシロキサンの混合物の製造方法。
【請求項２】
ヒドロシリル化反応が、化学量論量の少なくとも６０％、好ましくは少なくとも８０％に等しいが、好ましくは化学量論量以下に等しい量のポリアルキルヒドロシロキサンで行われる、請求項１に記載の製造方法。
【請求項３】
ヒドロシリル化反応が、少なくとも部分的にポリメチルヒドロシロキサンから選択されるポリアルキルヒドロシロキサンで、好ましくは、一般構造式（Ｉ）で示される繰り返し単位の少なくとも８０モル％がメチル基である残基Ｒ１を有するポリアルキルヒドロシロキサンで行われる、請求項１または２に記載の製造方法。
【請求項４】
前記モノ不飽和オレフィンの少なくとも８０モル％がα−オレフィンから選択される、請求項１〜３のいずれかに記載の製造方法。
【請求項５】
前記ヒドロシリル化触媒が白金触媒、好ましくはスパイヤー触媒またはカールシュテット触媒、より好ましくはスパイヤー触媒である、請求項１〜４のいずれかに記載の製造方法。
【請求項６】
ヒドロシリル化反応において、反応混合物が、好ましくは、１０モル％以下のＳｉ−Ｈ結合を含有するポリアルキルシロキサンの混合物を生じさせるのに十分な時間にわたって、８０〜１８０℃の範囲の温度に維持される、請求項１〜５のいずれかに記載の製造方法。
【請求項７】
ｉ）前記１以上のポリアルキルヒドロシロキサンおよび／またはモノ不飽和オレフィンの混合物に対する、溶媒として作用する不活性な液状媒体の重量分率が２０重量％未満、好ましくは１０重量％未満、より好ましくは１重量％未満であり、および／または、
ｉｉ）前記ポリアルキルシロキサンの混合物が油である、
請求項１〜６のいずれかに記載の製造方法。
【請求項８】
一般構造式（ＩＩ）：
【化２】
0006532888.tif 000009
［式中、ｎはポリアルキルシロキサンに含まれる繰り返し単位の数を示し、ｎは５〜１０，０００の整数であり、残基Ｒ１は炭素数６未満の直鎖または分岐鎖アルキル基からなる群から選択され、
ここで、
ａ）該繰り返し単位の１〜２０％において、Ｒ２は炭素数４０〜６０の直鎖または分岐鎖アルキル基からなる群から選択され、
ｂ）該繰り返し単位の１〜２０％において、Ｒ２は炭素数１６〜３０の直鎖または分岐鎖アルキル基からなる群から選択され、
ｃ）該繰り返し単位の６０〜９８％において、Ｒ２は炭素数６〜１５の直鎖または分岐鎖アルキル基からなる群から選択され、
ｄ）該繰り返し単位の０〜１０％、好ましくは１０％未満において、Ｒ２はＨである］
で示される繰り返し単位を含むポリアルキルシロキサン。
【請求項９】
ｉ）前記繰り返し単位ｃ）において、Ｒ２は炭素数１０〜１４の直鎖または分岐鎖アルキル基からなる群から選択され、
ｉｉ）前記繰り返し単位の２〜１０％、好ましくは約５％において、Ｒ２は炭素数４０〜６０の直鎖または分岐鎖アルキル基からなる群から選択され、
ｉｉｉ）前記繰り返し単位の２〜１５％、好ましくは約５％において、Ｒ２は炭素数１６〜３０の直鎖または分岐鎖アルキル基からなる群から選択され、
ｉｖ）前記繰り返し単位の６０〜９６％または７５〜９６％、好ましくは６０〜９０％または７５〜９０％において、Ｒ２は炭素数６〜１５の直鎖または分岐鎖アルキル基からなる群から選択され、
ｖ）ｂ）の繰り返し単位に対するａ）の繰り返し単位の比は２：３〜３：２の範囲にあり、
ｖｉ）前記ポリアルキルシロキサンは油であり、および／または、
ｖｉｉ）一般構造式（ＩＩ）で示される各繰り返し単位のＲ１はメチル基である、
請求項８に記載のポリアルキルシロキサン。
【請求項１０】
ａ）１〜５０重量％の、請求項１〜７のいずれかに記載のポリアルキルシロキサンの混合物、または請求項８または９に記載の少なくとも１つのポリアルキルシロキサン、
ｂ）１〜１５重量％の、ＨＬＢ値が少なくとも８である非イオン性界面活性剤、および
ｃ）２０重量％未満、好ましくは１０重量％未満、より好ましくは１重量％未満、なおより好ましくは０．１重量％未満のワックス
を含む、離型剤として金属鋳造プロセスで用いるのに適した水性組成物。
【請求項１１】
金属鋳造プロセスにおける離型剤としてのポリアルキルシロキサンの使用であって、
ｉ）該ポリアルキルシロキサンが請求項１〜７のいずれかに記載のポリアルキルシロキサンの混合物である、または、
ｉｉ）該ポリアルキルシロキサンが請求項８または９に記載のポリアルキルシロキサンである、または
ｉｉｉ）該ポリアルキルシロキサンが、以下の一般構造式（ＩＩＩ）：
【化３】
0006532888.tif 000010
［式中、ｎは５〜１０，０００の範囲にある繰り返し単位の数を示し、
各繰り返し単位について、残基Ｒ１は、独立して、炭素数６未満の直鎖アルキル基から選択され、かつ
各繰り返し単位について、残基Ｒ２は、独立して、水素、または炭素数６〜１５、１６〜３０もしくは４０〜６０の直鎖もしくは分岐鎖アルキル基から選択され、残基Ｒ２が水素である繰り返し単位の割合は０．１未満であり、残基Ｒ２が炭素数１６〜３０の直鎖または分岐鎖アルキル基である繰り返し単位の割合は０．０１〜０．２の範囲にあり、残基Ｒ２が炭素数４０〜６０の直鎖または分岐鎖アルキル基である繰り返し単位の割合は０．０１〜０．２の範囲にあり、かつ残基Ｒ２が炭素数６〜１５の直鎖または分岐鎖アルキル基である繰り返し単位の割合は０．６〜０．９８の範囲にある］
で示される繰り返し単位を含むポリアルキルシロキサンである、
使用。
【請求項１２】
選択肢ｉｉｉ）において
ａ）Ｒ２が炭素数１６〜３０の直鎖または分岐鎖アルキル基である一般構造式（ＩＩＩ）で示される繰り返し単位の割合は、少なくとも０．０２、好ましくは少なくとも０．０５であるが、好ましくは０．１５以下であり、
ｂ）Ｒ２が炭素数４０〜６０の直鎖または分岐鎖アルキル基である一般構造式（ＩＩＩ）で示される繰り返し単位の割合は、少なくとも０．０２、好ましくは少なくとも０．０５であるが、好ましくは０．１０以下であり、および／または
ｃ）残基Ｒ２が炭素数６〜１５の直鎖または分岐鎖アルキル基である一般構造式（ＩＩＩ）で示される繰り返し単位の割合は、０．９６以下、好ましくは０．９０以下であるが、好ましくは少なくとも０．７５である、
請求項１１に記載の使用。
【請求項１３】
残基Ｒ２が炭素数４０〜６０の直鎖または分岐鎖アルキル基である一般構造式（ＩＩＩ）で示される繰り返し単位に対する残基Ｒ２が炭素数１６〜３０の直鎖または分岐鎖アルキル基である一般構造式（ＩＩＩ）で示される繰り返し単位の比が、２：３〜３：２の範囲にある、請求項１１または１２に記載の使用。
【請求項１４】
ｉ）一般構造式（ＩＩＩ）で示される各繰り返し単位の残基Ｒ１がメチル基であり、
ｉｉ）前記ポリアルキルシロキサンが２５℃において２００〜２００００ｍＰａ・ｓ、好ましくは２５℃において２００〜７０００ｍＰａ・ｓの動粘度を有し、および／または、
ｉｉｉ）該ポリアルキルシロキサンは油である、
請求項１１〜１３のいずれかに記載の使用。
【発明の詳細な説明】
【技術分野】
【０００１】
本発明は、新規シリコーン、その製法、および例えばダイカスト潤滑剤としてのその使用に関する。
【背景技術】
【０００２】
ワックスは、一般に、主に水性エマルジョンとして、加圧ダイカスト離型剤に用いられて、特に、大きくかつ重い鋳物に対して良好な潤滑性および離型性を与える。しかしながら、ワックスの使用によって、スプレーノズル上にワックスが蓄積し、蓄積したワックスは、最終的にスプレーノズルを詰まらせ、スプレー機器を定期的に徹底的に清掃する必要がある。さらに、鋳型に固着した残存ワックスのため、そのようなプロセスは、鋳型の定期的な清掃も必要とし、これにより鋳造機器も同時に休止時間を必要とする。加えて、ワックスを使用することにより、その満足な塗装またはメッキを達成するために鋳物の過剰な清掃が必要となり得る。
【０００３】
ＵＳ６，６３５，６０６Ｂ２は、ジメチルシリコーンと炭素数６〜１８のアルキル鎖を有するアルキル変性シリコーンとの混合物、界面活性剤、および水を含む水性エマルジョンである離型剤を開示する。アルキル変性シリコーンの動粘度は、２５℃において１００〜３０００ｃＳｔである。
【０００４】
ＵＳ６，２１１，３２３Ｂ１は、トリオルガノシロキシで末端をブロックしたポリ（メチル（Ｃ６〜Ｃ４０アルキル）シロキサン）−ポリ（メチル（アラルキル）シロキサン）−ポリ（メチル（Ｃ２〜Ｃ４アルキル）シロキサン）ターポリマーおよび離型剤としてのその使用に関する。
【０００５】
ＵＳ２００５／０１６７０７１Ａ１は、９，０００〜５０，０００の分子量および約９０〜２２０°Ｆの融点を有するシリコーンワックス化合物を含む、ダイカスト鋳型における潤滑用のダイカスト離型剤を開示し、ここで、該シリコーンワックス化合物は、炭素数が少なくとも１８のアルキル側鎖基を有する。加えて、数種のワックス不含有加圧ダイカスト離型剤が、中鎖アルキル基で官能化されたポリシロキサンを主成分として市販されてきた。しかしながら、これらの潤滑剤は全て、特に大きくて重い鋳物においては、ワックス含有製品と十分競合することができない。
【先行技術文献】
【特許文献】
【０００６】
【特許文献１】米国特許第６，６３５，６０６号明細書
【特許文献２】米国特許第６，２１１，３２３号明細書
【特許文献３】米国特許出願第２００５／０１６７０７１号明細書
【発明の概要】
【発明が解決しようとする課題】
【０００７】
したがって、本発明の目的は、ワックスベースの加圧ダイカスト離型剤と同じ潤滑特性およびカスト離型速度を有し、それに関係する不都合、例えば、鋳物の離型後の鋳型の清掃の必要性、および鋳物の塗装またはメッキ前の鋳物の清掃の必要性のない、代替加圧ダイカスト離型剤を提供することにある。
【課題を解決するための手段】
【０００８】
したがって、第一の態様において、本発明は、ヒドロシリル化反応によって得ることができるポリアルキルシロキサンの混合物であって、
ａ）１〜２０モル％の炭素数４０〜６０のオレフィン、
ｂ）１〜２０モル％の炭素数１６〜３０のオレフィン、および
ｃ）６０〜９８モル％の炭素数６〜１５のオレフィン
からなるモノ不飽和オレフィンの混合物を、ヒドロシリル化触媒の存在下で一定量の１以上のポリアルキルヒドロシロキサンと反応させてなり、ここで、各ポリアルキルヒドロシロキサンは、一般構造式（Ｉ）：
【化１】
0006532888.tif 000002
［式中、ｎは５〜１０，０００の範囲にある繰り返し単位の数を示し、残基Ｒ１は炭素数６未満の直鎖または分岐鎖アルキル基から選択される］
で示される繰り返し単位を含む、混合物に関する。
【０００９】
別の態様において、本発明は、一般構造式（ＩＩ）：
【化２】
0006532888.tif 000003
［式中、ｎはポリアルキルシロキサンに含まれる繰り返し単位の数を示し、ｎは５〜１０，０００の整数であり、残基Ｒ１は炭素数６未満の直鎖または分岐鎖アルキル基からなる群から選択され、
ここで、
ａ）該繰り返し単位の１〜２０％において、Ｒ２は炭素数４０〜６０の直鎖または分岐鎖アルキル基からなる群から選択され、
ｂ）該繰り返し単位の１〜２０％において、Ｒ２は炭素数１６〜３０の直鎖または分岐鎖アルキル基からなる群から選択され、
ｃ）該繰り返し単位の６０〜９８％において、Ｒ２は炭素数６〜１５の直鎖または分岐鎖アルキル基からなる群から選択され、
ｄ）該繰り返し単位の０〜１０％、好ましくは１０％未満において、Ｒ２はＨである］
で示される繰り返し単位を含むポリアルキルシロキサンに関する。
【００１０】
さらなる態様において、本発明は、
ａ）１〜５０重量％の、上記定義のポリアルキルシロキサンの混合物またはポリアルキルシロキサン、
ｂ）１〜１５重量％の、ＨＬＢ値が少なくとも８である非イオン性界面活性剤、および
ｃ）２０重量％未満、好ましくは１０重量％未満、より好ましくは１重量％未満、なおより好ましくは０．１重量％未満のワックス
を含む、離型剤として金属鋳造プロセスで用いるのに適した水性組成物に関する。
【００１１】
別の態様において、本発明は、金属鋳造プロセスにおける離型剤としてのポリアルキルシロキサンの使用であって、ｉ）該ポリアルキルシロキサンが本明細書中で定義されたポリアルキルシロキサンの混合物であり、ｉｉ）該ポリアルキルシロキサンが本明細書中で定義されたポリアルキルシロキサンであり、またはｉｉｉ）該ポリアルキルシロキサンが、以下の一般構造式（ＩＩＩ）：
【化３】
0006532888.tif 000004
［式中、ｎは５〜１０，０００の範囲にある繰り返し単位の数を示し、各繰り返し単位について、残基Ｒ１は、独立して、炭素数６未満の直鎖アルキル基から選択され、かつ各繰り返し単位について、残基Ｒ２は、独立して、水素、または炭素数６〜１５、１６〜３０もしくは４０〜６０の直鎖もしくは分岐鎖アルキル基から選択され、残基Ｒ２が水素である繰り返し単位の割合は０．１未満であり、残基Ｒ２が炭素数１６〜３０の直鎖または分岐鎖アルキル基である繰り返し単位の割合は０．０１〜０．２の範囲にあり、残基Ｒ２が炭素数４０〜６０の直鎖または分岐鎖アルキル基である繰り返し単位の割合は０．０１〜０．２の範囲にあり、かつ残基Ｒ２が炭素数６〜１５の直鎖または分岐鎖アルキル基である繰り返し単位の割合は０．６〜０．９８の範囲にある］
で示される繰り返し単位を含む、使用に関する。
【００１２】
さらなる実施形態は添付の請求の範囲に定義される。
【発明を実施するための形態】
【００１３】
本発明者らは、驚くべきことに、ポリシロキサンに長いアルキル鎖を配合することにより、ポリシロキサンポリマーに、加圧ダイカスト離型剤におけるワックスの潤滑特性に似た潤滑特性が付与されることを見出した。さらに、本発明者らは、ポリシロキサン骨格での短鎖、中鎖、および長鎖アルキルの混合物の使用により、その粘度をうまく制御できることを見出した。特定の理論に拘束されるつもりはないが、長鎖アルキル基が、加圧ダイカストにおける有利な特性とともにワックスタイプの特性をポリシロキサンに与えるとともに、短鎖および中鎖アルキルは、ワックス含有離型剤の不都合を同時に排除すると考えられる。
【００１４】
これらの特徴は、ワックス不含有加圧ダイカスト離型剤におけるこの化合物の適用に有利である。具体的には、加圧ダイカスト離型剤におけるこれらの改質ポリシロキサンの適用により、ワックス含有離型剤において生じるスプレーノズル上でのワックスの不都合な蓄積および塗装性の問題点なしに、ワックスの有利な潤滑特性を組み合わせることができる。
【００１５】
したがって、ワックス不含有潤滑剤の使用により、塗装またはメッキ前の清掃が必要なくなる。
【００１６】
さらに、潤滑剤における追加のワックスが存在しないことにより、ノズルおよびダイ上の固体ワックス残留物の蓄積が妨げられる。これにより、スプレー機器の定期的な時間のかかる清掃の必要性が回避される。さらに、得られた鋳物はよりきれいであり、追加の清掃工程を必要とすることなく引き続く塗装またはメッキにより適している。加えて、本発明の潤滑剤は、現在のワックス不含有ダイカスト潤滑剤と比較してより良好な性能を示す。
【００１７】
これらの新しい改良されたポリアルキルシロキサン誘導体は、シリコーン油の形態であり得る。
【００１８】
本化合物は、潤滑剤として直接用いてよく、または加圧ダイカスト用のワックス不含有離型剤に含めてよい。
【００１９】
新しいポリアルキルシロキサン誘導体は、水性エマルジョンにおいて特に有利である。
【００２０】
しかしながら、適用の第二の分野は、鋳造プロセスにおける新しい改質シリコーン油の使用であり、ここで、該シリコーン油は鋳型に（エマルジョンとしてではなく）直接的に適用される。ワックスは、シリコーン油に不溶であるためこの技術においては適用できない。したがって、この技術における新しい改質シリコーン油の使用により、シリコーン油にワックスタイプの特性を取り入れることが可能になる。
【００２１】
したがって、本発明は、現行の技術水準による方法に従った、短鎖（Ｃ６〜Ｃ１５）、中鎖（Ｃ１６〜Ｃ３０）、および長鎖α−オレフィン（Ｃ４０超、好ましくはＣ４０〜Ｃ６０）の混合物でのポリメチルヒドロシロキサンのヒドロシリル化によって調製された改質ポリシロキサンに関する。構成するα−オレフィンの比は、２５℃において２００〜２００００ｍＰａ・ｓの動粘度を有するポリシロキサン液体を維持しつつ、長鎖アルキル基を高い含有量で有する改質ポリシロキサンを提供するように選択される。こうして形成された改質ポリシロキサンは、ワックス不含有ダイカスト離型剤において適用することができる。
【００２２】
ある実施形態において、改質ポリシロキサンは、鋳型に直接的に適用することができる。
【００２３】
さらなる実施形態において、改質ポリシロキサンは、水性エマルジョンに含まれる。
【００２４】
より具体的には、ダイカスト離型剤は、改質ポリシロキサン（５〜５０重量％）、界面活性剤混合物（１〜１５重量％）を含み、水を加えて１００重量％とした水性エマルジョンであってよい。
【００２５】
典型的には、改質ポリシロキサンは以下のように調製される。改質シリコーン油は、Ｓｉ−Ｈ転化率が９４％超の白金触媒を用いて、α−オレフィンの適切な混合物をポリメチルヒドロシロキサンに加えることによって調製される。改質ポリシロキサンは、長鎖アルキル基（Ｃ４０超、好ましくはＣ４０〜Ｃ６０、１〜２０モル％）、中鎖アルキル基（Ｃ１６〜Ｃ３０、１〜２０モル％）、および残りが短鎖アルキル基（Ｃ６〜Ｃ１５）の混合物で官能化されたポリメチルシロキサンであってよい。改質ポリシロキサンは、好ましくは、２５℃において２００００ｍＰａ・ｓ未満、好ましくは７０００ｍＰａ・ｓ未満の動粘度を有し、うまく乳化することが可能となる。
【００２６】
したがって、本発明は、ヒドロシリル化反応によって得ることができるポリアルキルシロキサンの混合物であって、
ａ）１〜２０モル％の炭素数４０〜６０のオレフィン、
ｂ）１〜２０モル％の炭素数１６〜３０のオレフィン、および
ｃ）６０〜９８モル％の炭素数６〜１５のオレフィン
からなるモノ不飽和オレフィンの混合物を、ヒドロシリル化触媒の存在下で一定量の１以上のポリアルキルヒドロシロキサンと反応させてなり、ここで、各ポリアルキルヒドロシロキサンは、一般構造式（Ｉ）：
【化４】
0006532888.tif 000005
［式中、ｎは５〜１０，０００の範囲にある繰り返し単位の数を示し、残基Ｒ１は炭素数６未満の直鎖または分岐鎖アルキル基から選択される］
で示される繰り返し単位を含む、混合物に関する。
【００２７】
本明細書中で用いる用語「オレフィン」とは、モノ不飽和オレフィン、すなわち、直鎖および分岐鎖脂肪族オレフィンなどの、エチレン性二重結合を１つ有する炭化水素をいう。オレフィンは、不飽和二重結合を含まない。
【００２８】
用語「短鎖」オレフィンまたはアルキルは、Ｃ６〜Ｃ１５オレフィンまたはアルキルに関する。用語「中鎖」オレフィンまたはアルキルは、Ｃ１６〜Ｃ３０オレフィンまたはアルキルに関する。用語「長鎖」オレフィンまたはアルキルは、Ｃ４０〜Ｃ６０オレフィンまたはアルキルに関する。
【００２９】
用語「モル％のオレフィン」は、反応におけるオレフィンの合計モル数に対する反応における短鎖、中鎖、または長鎖オレフィンのモル比に関する。
【００３０】
用語「ポリアルキルヒドロシロキサン」とは、一般構造式（Ｉ）で示される繰り返し単位を含むポリマーをいう。ある実施形態において、ポリマーは、さらに、ターミネーターとしてトリメチル基を含む。
【００３１】
触媒的ヒドロシリル化とも呼ばれる用語「ヒドロシリル化」は、不飽和結合にまたがるＳｉ−Ｈ結合の付加をいう。典型的には、この反応は触媒により行われ、通常、基質は不飽和有機化合物である。アルケンおよびアルキンは、アルキルおよびビニルシランを生じる。通常、白金触媒が使用される。
【００３２】
炭素数６〜１５のオレフィンは、好ましくは、炭素数１０〜１４のオレフィンの群から選択される。最も好ましくは、本発明で用いるために選択される炭素数６〜１５のオレフィンは、１−ドデセンである。
【００３３】
いくつかの実施形態において、２〜１０モル％、好ましくは約５モル％のオレフィンは、炭素数４０〜６０の直鎖または分岐鎖アルキル基からなる。
【００３４】
種々の実施形態において、２〜１５モル％、好ましくは約５モル％のオレフィンは、炭素数１６〜３０の直鎖または分岐鎖アルキル基からなる。
【００３５】
ある実施形態において、６０〜９６モル％または７５〜９６モル％、好ましくは６０〜９０モル％または７５〜９０モル％のオレフィンは、炭素数６〜１５の直鎖または分岐鎖アルキル基からなる。
【００３６】
ある実施形態において、ｎは５〜１０，０００、５〜７，０００、または５〜５，０００の整数である。好ましくは、ｎは５〜２，５００、５〜１，０００、または５〜５００の整数である。より好ましくは、ｎは５〜２５０、５〜２００、５〜１００の整数である。なおより好ましくは、ｎは５〜５０、５〜４０、５〜３０、５〜２９、５〜２８、５〜２７、５〜２６、または５〜２５の整数である。
【００３７】
いくつかの実施形態において、Ｒ１は、メチル、エチル、直鎖または分岐鎖Ｃ３〜Ｃ５アルキルからなる群から選択される。いくつかの実施形態において、Ｒ１は、メチル、エチル、ｎ−プロピル、１−メチル−エチル、ｎ−ブチル、ｔｅｒｔ−ブチル、１−メチルプロピル、２−メチルプロピル、ｎ−ペンチル、２−ペンチル、３−ペンチル、２−メチルブチル、３−メチルブチル、３−メチルブタ−２−イル、２−メチルブタ−２−イル、および２，２−ジメチルプロピルからなる群から選択される。ある実施形態において、Ｒ１は、Ｈ、エチル、ｎ−プロピル、１−メチルエチルからなる群から選択される。ある実施形態において、Ｒ１はＨである。
【００３８】
典型的には、得られるポリアルキルシロキサンの混合物は油である。
【００３９】
ある実施形態において、ポリアルキルシロキサンの混合物は、化学量論量の少なくとも６０％、好ましくは少なくとも８０％に等しいが、好ましくは化学量論量以下に等しい量の一定量のポリアルキルヒドロシロキサンで行われるヒドロシリル化反応で得られる。ある実施形態において、該反応は、化学量論量の少なくとも６０％、７０％、８０％、９０％、９５％、９７．５％、９９％、または９９．５％に等しい一定量のポリアルキルヒドロシロキサンで行われる。
【００４０】
いくつかの実施形態において、ポリアルキルシロキサンの混合物は、少なくとも部分的にポリメチルヒドロシロキサンから選択されるポリアルキルヒドロシロキサンで、好ましくは、一般構造式（Ｉ）で示される繰り返し単位の少なくとも８０モル％がメチル基である残基Ｒ１を有するポリアルキルヒドロシロキサンで行われるヒドロシリル化反応で得られる。
【００４１】
しかしながら、いくつかの実施形態において、本発明の方法では、一般構造式（Ｉ）で示される繰り返し単位の少なくとも８０、８５、９５、９７．５、９８、９９、または９９．５モル％がメチル基である残基Ｒ１を有するポリアルキルヒドロシロキサンが使用される。
【００４２】
さらなる実施形態において、ポリアルキルシロキサンの混合物は、モノ不飽和オレフィンの少なくとも８０モル％がα−オレフィンから選択されるヒドロシリル化反応で得られる。
【００４３】
好ましくは、ポリアルキルシロキサンの混合物は、モノ不飽和オレフィンの少なくとも８０モル％、９０モル％、９５モル％、９７．５モル％、９９モル％、または９９．５モル％がα−オレフィンから選択されるヒドロシリル化反応で得られる。
【００４４】
種々の実施形態において、ポリアルキルシロキサンの混合物は、ヒドロシリル化触媒が白金触媒であるヒドロシリル化反応で得られる。白金触媒は、クロロ白金酸、アルコール変性クロロ白金酸、クロロ白金酸のオレフィン錯体、クロロ白金酸とジビニルテトラメチルジシロキサンとの錯体、炭素担体に吸着された白金微粒子、白金黒、白金アセチルアセトネート、第一白金ハライド、例えばＰｔＣｌ２、ＰｔＣｌ４、Ｐｔ（ＣＮ）２、第一白金ハライドと不飽和化合物、例えばエチレン、プロピレン、およびオルガノビニルシロキサンとの錯体、スチレンヘキサメチル二白金、ＲｈＣｌ３（Ｂｕ２Ｓ）３、スパイヤー触媒、ならびにカールシュテット触媒からなる群から選択することができる。好ましくは、白金触媒はスパイヤーまたはカールシュテット触媒、より好ましくはスパイヤー触媒である。
【００４５】
いくつかの実施形態において、ポリアルキルシロキサンの混合物は、反応混合物が、好ましくは、１０モル％以下のＳｉ−Ｈ結合を含有するポリアルキルシロキサンの混合物を生じさせるのに十分な時間にわたって、８０〜１８０℃の範囲の温度に維持されるヒドロシリル化反応で得られる。好ましくは、反応は、１０、９、８、７、６、５、４、３、２、または１モル％以下のＳｉ−Ｈ結合を含有するポリアルキルシロキサンの混合物を生じさせるのに十分な時間にわたって行われる。好ましくは、反応は、６モル％以下のＳｉ−Ｈ結合を含有するポリアルキルシロキサンの混合物を生じさせるのに十分な時間にわたって行われる。
【００４６】
ある実施形態において、ポリアルキルシロキサンの混合物は、一定量の１以上のポリアルキルヒドロシロキサンおよび／またはモノ不飽和オレフィンの混合物に対する、溶媒として作用する不活性な液状媒体の重量分率が２０重量％未満、好ましくは１０重量％未満、より好ましくは１重量％未満であってよいヒドロシリル化反応で得られる。適切な不活性な液状媒体は、トルエンまたはテトラヒドロフランなどの非プロトン性溶媒から選択することができるが、これらに限定されない。反応は、好ましくは、あらゆるそのような不活性な液状媒体なしに行われる。好ましくは、反応の完了の後に、いずれの残存溶媒も除去される。触媒は、当該分野で既知の方法によって反応混合物から除去することができる。
【００４７】
さらなる実施形態において、混合物は、炭素数１６〜３０の直鎖または分岐鎖アルキル基の範囲内に入るＲ２と炭素数４０〜６０の直鎖または分岐鎖アルキル基の範囲内に入るＲ２との比が２：３〜３：２の範囲にあるポリアルキルシロキサンを含む。このことは、ポリアルキルシロキサンが、いくつかの置換基Ｒ２が炭素数４０〜６０の直鎖または分岐鎖アルキル基の範囲内に入り、他の置換基Ｒ２が炭素数１６〜３０の直鎖または分岐鎖アルキル基の範囲内に入る繰り返し単位を含むことを意味する。
【００４８】
別の態様において、本発明は、一般構造式（ＩＩ）：
【化５】
0006532888.tif 000006
［式中、ｎはポリアルキルシロキサンに含まれる繰り返し単位の数を示し、ｎは５〜１０，０００の整数であり、残基Ｒ１は炭素数６未満の直鎖または分岐鎖アルキル基からなる群から選択され、
ここで、
ａ）該繰り返し単位の１〜２０％において、Ｒ２は炭素数４０〜６０の直鎖または分岐鎖アルキル基からなる群から選択され、
ｂ）該繰り返し単位の１〜２０％において、Ｒ２は炭素数１６〜３０の直鎖または分岐鎖アルキル基からなる群から選択され、
ｃ）該繰り返し単位の６０〜９８％において、Ｒ２は炭素数６〜１５の直鎖または分岐鎖アルキル基からなる群から選択され、
ｄ）該繰り返し単位の０〜１０％、好ましくは１０％未満において、Ｒ２はＨである］
で示される繰り返し単位を含むポリアルキルシロキサンに関する。
【００４９】
これらの実施形態において、ａ）〜ｄ）で定義された繰り返し単位のパーセンテージは合計１００％となる。定められたパーセンテージは、ポリアルキルシロキサンにおける繰り返し単位の合計数に関する。
【００５０】
群ａ）のＲ２は、炭素数４０〜６０の直鎖または分岐鎖アルキル基からなる群から選択される。該繰り返し単位の１〜２０％において、Ｒ２は群ａ）から選択される。
群ｂ）のＲ２は、炭素数１６〜３０の直鎖または分岐鎖アルキル基からなる群から選択される。該繰り返し単位の１〜２０％において、Ｒ２は群ｂ）から選択される。
群ｃ）のＲ２は、炭素数６〜１５の直鎖または分岐鎖アルキル基からなる群から選択される。該繰り返し単位の６０〜９８％において、Ｒ２は群ｃ）から選択される。
群ｄ）のＲ２はＨである。該繰り返し単位の０〜１０％、好ましくは１０％未満において、Ｒ２は群ｄ）から選択される。
【００５１】
一般構造式（ＩＩ）のＲ１は、一般構造式（Ｉ）におけるＲ１と同一であると定義される。
【００５２】
ある実施形態において、ポリアルキルシロキサンは、２５℃において２００〜２００００ｍＰａ・ｓ、好ましくは２５℃において２００〜７０００ｍＰａ・ｓの動粘度を有する。
【００５３】
用語「動粘度」とは、動的粘度μを測定し、該動的粘度μを流体の密度ρで割ることによって決定される粘度をいう。動的粘度を決定する方法は当該分野でよく知られている。
【００５４】
さらなる実施形態において、ポリアルキルシロキサンは上記のように定義され、ここで、画分ｃ）については、Ｒ２は炭素数１０〜１４の直鎖または分岐鎖アルキル基からなる群から選択される。ある実施形態において、画分ｃ）のＲ２は、ヘキシル、ヘプチル、オクチル、ノニル、デシル、ウンデシル、およびドデシルからなる群から選択される。好ましくは、画分ｃ）のＲ２はドデシルである。
【００５５】
いくつかの実施形態において、画分ａ）で示される繰り返し単位、すなわち、炭素数４０〜６０の直鎖または分岐鎖アルキル基であるＲ２を有する繰り返し単位は、ポリアルキルシロキサンにおける繰り返し単位の合計の２〜１０％、好ましくは約５％を構成する。
【００５６】
種々の実施形態において、画分ｂ）の範囲内に入るＲ２を有する繰り返し単位は、ポリアルキルシロキサンにおける繰り返し単位の合計の２〜１５％、好ましくは約５％を構成する。
【００５７】
ある実施形態において、画分ｃ）の範囲内に入るＲ２を有する繰り返し単位は、ポリアルキルシロキサンにおける繰り返し単位の合計の６０〜９６％または７５〜９６％、好ましくは６０〜９０％または７５〜９０％を構成する。
【００５８】
いくつかの実施形態において、画分ｂ）に対する画分ａ）のモル比は、２：３〜３：２の範囲にある。
【００５９】
いくつかの実施形態によると、一般構造式（ＩＩ）で示される各繰り返し単位の置換基Ｒ１はメチル基である。さらなる実施形態において、一般構造式（ＩＩ）で示される繰り返し単位の少なくとも８０％において、Ｒ１はメチル基である。ある実施形態において、一般構造式（ＩＩ）で示される繰り返し単位の少なくとも８０、９０、９５、９７．５、９９、または９９．５％において、Ｒ１はメチル基である。
【００６０】
好ましくは、本発明のポリアルキルシロキサンは油である。その場合、ポリアルキルシロキサンは、さらなる添加剤なしにダイカスト潤滑剤として用いることができる。
【００６１】
先に述べたように、改質ポリシロキサンは、適切な界面活性剤および水と組み合わせて水性エマルジョンに含めることができる。
【００６２】
ある実施形態において、水性エマルジョンは界面活性剤混合物を含む。界面活性剤混合物は、改質ポリシロキサンと安定なエマルジョンを形成することができる乳化剤を含む。ある実施形態において、該界面活性剤混合物は、エトキシ化オキソアルコールの混合物であってよい。
【００６３】
用語「エトキシ化」とは、アルコールにエチレンオキサイドを付加して界面活性剤を生成することをいう。
【００６４】
用語「オキソアルコール」は、ヒドロホルミル化反応を用いて一酸化炭素（ＣＯ）および水素をオレフィンに付加してアルデヒドを得、次いで、該アルデヒドを水素化してアルコールを得ることによって調製されるアルコールを意味する。
【００６５】
用語「エトキシ化オキソアルコール」は、エトキシ化されたオキソアルコールに関する。
【００６６】
例えば、水性エマルジョンで用いられる界面活性剤は、ポリソルベート８５とエトキシ化（６−８）トリデシルアルコールとの混合物であってもよい。
【００６７】
いくつかの実施形態において、エトキシ化オキソアルコールは、改質ポリシロキサンに対して１：４〜１：１０の重量比で水性エマルジョンで用いられる。加えて、アニオン性、非イオン性および／またはカチオン性のいずれかの他の界面活性剤を水性エマルジョンで用いてよい。
【００６８】
したがって、本発明は、ａ）１〜５０重量％の、本明細書中で定義されたポリアルキルシロキサンの混合物またはポリアルキルシロキサン、ｂ）１〜１５重量％の、ＨＬＢ値が少なくとも８である非イオン性界面活性剤、およびｃ）２０重量％未満、好ましくは１０重量％未満のワックスを含む、離型剤として金属鋳造プロセスで用いるのに適した水性組成物にも関する。
【００６９】
種々の実施形態において、離型剤は、好ましくは、１重量％未満、より好ましくは０．１重量％未満、特に好ましくは０．０１重量％未満のワックスを含む。
【００７０】
ある実施形態においては、水性エマルジョン中の改質ポリシロキサンの含有量は、１〜５０重量％、好ましくは５〜５０重量％、より好ましくは５〜３０重量％である。
【００７１】
さらに、水性エマルジョン中の界面活性剤の含有量は、１〜１５重量％、好ましくは５〜１５重量％、より好ましくは５〜１０重量％であってよい。
【００７２】
本明細書中で用いる用語「ワックス（単数または複数）」は、水に不溶性であって、２０℃で可塑性（可鍛性）であり、４５℃超で融解して、低粘度の液体を生じるある種の有機化合物に関する。ワックスは水に不溶性であるが、有機非極性溶媒に可溶性である。全てのワックスは、合成のものも天然のものも、有機化合物である。
【００７３】
ワックスとの関係で用いられる用語「可塑性」は、ワックスが加えられた力に応答して不可逆的に形状が変化する場合の変形に関する。用語「可鍛性」とは、圧縮応力下で変形するワックスの能力をいう。先行技術の離型組成物で用いられるワックスの例は、改質されていてもよいポリエチレンおよびポリプロピレンである。ポリエチレンおよびポリプロピレンとの関係での用語「改質された」は、エステル化された、またはケン化されたポリエチレンおよびポリプロピレンを意味する。
【００７４】
また、他の成分、例えば、腐食阻害剤、抗微生物剤、および種々の天然または合成油のエマルジョンをダイカスト離型剤に配合してよい。
【００７５】
好ましくは、本発明の水性組成物は、水中油型エマルジョンである。
【００７６】
本発明のダイカスト離型剤の調製もまた本発明に含まれる。
【００７７】
離型剤は、適切な乳化装置を用いて改質ポリシロキサン、乳化剤および水を合わせて、安定な水中油型エマルジョンを製造し、続いて、水および任意の他の構成成分を加えることによって調製することができる。
【００７８】
一般に、ダイカスト離型剤の適用は、好ましくは、スプレーコーティングによって行われる。典型的には、ダイカスト離型剤は希釈して使用される。ある実施形態において、ダイカスト離型剤は、１〜２００倍希釈、好ましくは１〜１００倍希釈、１〜５０倍希釈、または１〜２０倍希釈で使用される。
【００７９】
これらの水性組成物は、ワックスを含まないか、ほとんど含まないのに、ワックス様、またはワックスよりも改良された潤滑特性を有するため、有利である。該組成物は、ワックスを含まないか、またはほとんど含まないため、ワックスベースの潤滑剤に関する典型的な不都合、例えば、スプレー機器、すなわち、スプレーノズルの定期的な徹底的な清掃を必要性としない。また、鋳型への残存ワックス固着の発生が回避され、それに関連する、鋳造機器を同時に休止させて鋳型を定期的に清掃する必要性が回避される。さらに、その満足な塗装またはメッキを達成するために鋳物を過剰に清掃することが回避される。
【００８０】
いくつかの実施形態において、水性組成物は、ポリソルベート８５とエトキシ化（６−８）トリデシルアルコールとの混合物である非イオン性界面活性剤を含む。
【００８１】
種々の実施形態において、水性組成物は、水中油型エマルジョンである。
【００８２】
ある実施形態において、ワックスは、改質された、または改質されていない、水に不溶性であって、２０℃において可塑性（可鍛性）であり、４５℃を超えると融解するポリエチレンおよび／またはポリプロピレンである。
【００８３】
さらなる態様において、本発明は、金属鋳造プロセスにおける離型剤としてのポリアルキルシロキサンの使用であって、ｉ）該ポリアルキルシロキサンが本明細書中に定義されたポリアルキルシロキサンの混合物であり、ｉｉ）該ポリアルキルシロキサンが本明細書中で定義されたポリアルキルシロキサンであり、またはｉｉｉ）該ポリアルキルシロキサンが、以下の一般構造式（ＩＩＩ）：
【化６】
0006532888.tif 000007
［式中、ｎは５〜１０，０００の範囲にある繰り返し単位の数を示し、各繰り返し単位について、残基Ｒ１は、独立して、炭素数６未満の直鎖アルキル基から選択され、かつ各繰り返し単位について、残基Ｒ２は、独立して、水素、または炭素数６〜１５、１６〜３０もしくは４０〜６０の直鎖もしくは分岐鎖アルキル基から選択され、残基Ｒ２が水素である繰り返し単位の割合は０．１未満であり、残基Ｒ２が炭素数１６〜３０の直鎖または分岐鎖アルキル基である繰り返し単位の割合は０．０１〜０．２の範囲にあり、残基Ｒ２が炭素数４０〜６０の直鎖または分岐鎖アルキル基である繰り返し単位の割合は０．０１〜０．２の範囲にあり、かつ残基Ｒ２が炭素数６〜１５の直鎖または分岐鎖アルキル基である繰り返し単位の割合は０．６〜０．９８の範囲にある］
で示される繰り返し単位を含む、使用に関する。
【００８４】
Ｒ１は、一般構造式（Ｉ）および（ＩＩ）について定義した通りである。Ｒ２は、上記した本発明のポリアルキルシロキサンについて定義した通りであってよい。
【００８５】
いくつかの実施形態において、Ｒ２は、炭素数１０〜１４の直鎖または分岐鎖アルキル基からなる群から選択されてよい。ある実施形態において、Ｒ２は、ヘキシル、ヘプチル、オクチル、ノニル、デシル、ウンデシル、およびドデシルからなる群から選択される。好ましくは、Ｒ２はドデシルである。
【００８６】
いくつかの実施形態によると、一般構造式（ＩＩＩ）で示される各繰り返し単位の残基Ｒ１はメチル基である。さらなる実施形態において、一般構造式（ＩＩＩ）で示される繰り返し単位の少なくとも８０％の残基Ｒ１はメチル基である。ある実施形態において、一般構造式（ＩＩＩ）で示される繰り返し単位の少なくも８０、９０、９５、９７．５、９９、または９９．５％の残基Ｒ１はメチル基である。
【００８７】
ある実施形態において、金属鋳造プロセスにおける離型剤としてのポリアルキルシロキサンの使用は、上記定義のポリアルキルシロキサンに関し、ここで、Ｒ２が炭素数１６〜３０の直鎖または分岐鎖アルキル基である一般構造式（ＩＩＩ）で示される繰り返し単位の割合は少なくとも０．０２、好ましくは少なくとも０．０５であるが、好ましくは０．１５以下であり、Ｒ２が炭素数４０〜６０の直鎖または分岐鎖アルキル基である一般構造式（ＩＩＩ）で示される繰り返し単位の割合は少なくとも０．０２、好ましくは少なくとも０．０５であるが、好ましくは０．１０以下であり、および／または残基Ｒ２が炭素数６〜１５の直鎖または分岐鎖アルキル基である一般構造式（ＩＩＩ）で示される繰り返し単位の割合は０．９６以下であり、好ましくは０．９０以下であるが、好ましくは少なくとも０．７５である。
【００８８】
いくつかの実施形態において、Ｒ２が炭素数４０〜６０の直鎖または分岐鎖アルキル基の範囲内に入る繰り返し単位の割合は、０．０２〜０．１０、好ましくは約０．０５である。
【００８９】
種々の実施形態において、Ｒ２が炭素数１６〜３０の直鎖または分岐鎖アルキル基の範囲内に入る繰り返し単位の割合は、０．０２〜０．１５、好ましくは約０．０５である。
【００９０】
ある実施形態において、Ｒ２が炭素数６〜１５の直鎖または分岐鎖アルキル基の範囲内に入る繰り返し単位の割合は、０．６０〜０．９６または０．７５〜０．９６、好ましくは０．６０〜０．９０または０．７５〜０．９０である。
【００９１】
種々の実施形態において、金属鋳造プロセスにおける離型剤としてのポリアルキルシロキサンの使用は、上記定義のポリアルキルシロキサンに関し、ここで、残基Ｒ２が炭素数４０〜６０の直鎖または分岐鎖アルキル基である一般構造式（ＩＩＩ）で示される繰り返し単位に対する、残基Ｒ２が炭素数１６〜３０の直鎖または分岐鎖アルキル基である一般構造式（ＩＩＩ）で示される繰り返し単位のモル比は、２：３〜３：２の範囲にある。
【００９２】
いくつかの実施形態において、金属鋳造プロセスにおける離型剤としてのポリアルキルシロキサンの使用は、上記定義のポリアルキルシロキサンに関し、ここで、一般構造式（ＩＩ）で示される各繰り返し単位の残基Ｒ１はメチル基であり、ポリアルキルシロキサンは２５℃において２００〜２００００ｍＰａ・ｓ、好ましくは２５℃において２００〜７０００ｍＰａ・ｓの動粘度を有する。
【００９３】
さらに、本発明の使用のためのポリアルキルシロキサンは、好ましくは油である。
【００９４】
本明細書中で数値に関して用いる用語「約」は、その用語が言及する数値の±１０％を意味する。結果として、「約５０％」は４５％〜５５％の範囲を意味する。
【００９５】
「からなる」とは、フレーズ「からなる」に続く全てを含み、それに限定されることを意味する。したがって、フレーズ「からなる」は、列挙された要素が必要であるか必須であり、他の要素が存在できないことを示す。
【００９６】
「含む」とは、単語「含む」に続く全てを包含するが、それに限定されないことを意味する。したがって、用語「含む」の使用は、列挙された要素が必要であるか必須であるが、他の要素は任意であって、存在しても存在しなくてもよいことを示す。
【００９７】
本明細書中に説明的に記載された発明は、本明細書中に具体的に開示されていないいかなる１以上の要素や限定が存在しない場合でも適切に実施することができる。したがって、例えば、用語「含む」、「包含する」、「含有する」等は、広く限定せずに解釈すべきである。加えて、本明細書中で使用される用語および表現は、記載のための用語として用いられ、限定するものではなく、そのような用語および表現の使用によって、示されかつ記載された特徴のいかなる均等物またはその一部をも排除する意図はないが、種々の変更が特許請求される発明の範囲内で可能であることが認識される。したがって、本発明を好ましい実施形態および任意の特徴によって具体的に開示してきたが、当業者であれば、本明細書中で具体化され本明細書に開示された発明の変更および変形に依拠することができ、そのような変更および変形は、本発明の範囲内にあると考えられると理解されるべきである。
【００９８】
本明細書中では、本発明を広くかつ上位概念的に記載してきた。上位概念の開示の範囲内にある狭い種および下位概念の群の各々もまた、本発明の一部をなす。
【００９９】
他の実施形態は、以下の特許請求の範囲および非限定的な実施例の範囲内にある。本明細書中で引用された全ての書類は、参照によってその全体が本明細書中に記載されているものとみなす。
【実施例】
【０１００】
実施例１：
改質ポリシロキサンの調製
平均式（ＣＨ３）３ＳｉＯ（ＣＨ３ＨＳｉＯ）２５Ｓｉ（ＣＨ３）３を有するポリメチルヒドロシロキサン（４０ｇ、６０２．５ミリモル遊離Ｓｉ−Ｈ）、１−ドデセン（４．７６ｇ、２８．３ミリモル）および平均式ＣＨ３（ＣＨ２）４０ＣＨ＝ＣＨ２を有するα−オレフィン（１６．３２ｇ、２７．１ミリモル、ＡｌｐｈａＰｌｕｓ  Ｃ３０＋ＨＡ）の混合物に、４ｐｐｍのＨ２ＰｔＣｌ６のイソプロパノール溶液（７３μＬ、１７．１ｍｇ／ｍＬ）を加えた。混合物を８０℃まで加熱した結果、発熱し、混合物は１４０℃まで加熱された。１−ドデセン（７４．６４ｇ、４４３．４ミリモル）と平均式ＣＨ３（ＣＨ２）１９ＣＨ＝ＣＨ２を有するα−オレフィン（１２．１７ｇ、４３．４ミリモル）との混合物を、温度を１４０〜１５０℃に維持する速度で加えた。添加の完了後、混合物を１５０℃で２時間加熱した。ＦＴＩＲ分析により、残存するＳｉ−Ｈ基が５．０％であることが示された。生成物の粘度は６３００ｍＰａ・ｓであった。
【０１０１】
ダイカスト離型剤の調製
上記した改質ポリメチルシロキサン（３０．５ｇ）を乳化剤混合物（１４．３ｇ）に加えた。激しく撹拌しつつ、水を加えて、逆転温度（７．０ｇ）を生じさせた。追加の改質ポリメチルシロキサン（５９．１ｇ）を、激しく撹拌しつつゆっくりと加えた。１０分後、水（８９．１ｇ）をゆっくりと加え、続いてＡｃｔｉｃｉｄｅ  ＭＶ１４（Ｔｈｏｒ  Ｃｈｅｍｉｅ、０．０２ｇ）を加えた。このエマルジョンの７６ｇを、Ｍａｙｃｏ  Ｂａｓｅ  ＲＰ８７６５（Ｄｏｖｅｒ  Ｃｈｅｍｉｃａｌ  Ｃｏｒｐｏｒａｔｉｏｎ、２．６ｇ）と水（１２０．５ｇ）との混合物に加えた。この混合物にＳＡＧ  １０Ｅ（Ｍｏｍｅｎｔｉｖｅ、０．１ｇ）およびＡｃｔｉｃｉｄｅ  ＭＢＳ（Ｔｈｏｒ  Ｃｈｅｍｉｅ  ０．８ｇ）を加えた。
【０１０２】
加圧ダイカスト試験
加圧ダイカストエマルジョンを、その使用中に潤滑剤の蓄積を生じるワックス含有潤滑剤Ｄｅｌｔａｃａｓｔ  ＣＰ−５７９（固形分２３％、水で０．８％に希釈）と比較試験した。新しい潤滑剤（固形分１７％、水で１．０％に希釈）では、離型性が良好で、ダイまたはスプレーノズル上に観察可能な潤滑剤の蓄積なしに良好な清浄鋳物を生じた。
【０１０３】
実施例２：
改質ポリシロキサンの調製
平均式（ＣＨ３）３ＳｉＯ（ＣＨ３ＨＳｉＯ）２５Ｓｉ（ＣＨ３）３を有するポリメチルヒドロシロキサン（４０ｇ、６０２．５ミリモル遊離Ｓｉ−Ｈ）、１−ドデセン（４．６５ｇ、２７．７ミリモル）および平均式ＣＨ３（ＣＨ２）４０ＣＨ＝ＣＨ２を有するα−オレフィン（１９．５９ｇ、３２．５ミリモル）の混合物での実施例１と同様の調製。１−ドデセン（７２．９３ｇ、４３３．３ミリモル）と平均式ＣＨ３（ＣＨ２）１９ＣＨ＝ＣＨ２を有するα−オレフィン（１３．６９ｇ、４８．８ミリモル）との混合物の添加。ＦＴＩＲ分析により、残存するＳｉ−Ｈ基が４．７％であることが示された。生成物の粘度は１４０００ｍＰａ・ｓであった。
【０１０４】
ダイカスト離型剤の調製は、実施例１と同様に行った。
【０１０５】
実施例３：
改質ポリシロキサンの調製
平均式（ＣＨ３）３ＳｉＯ（ＣＨ３ＨＳｉＯ）２５Ｓｉ（ＣＨ３）３を有するポリメチルヒドロシロキサン（６０ｇ、９０３．８ミリモル遊離Ｓｉ−Ｈ）、１−ドデセン（１０．２７ｇ、６１．０ミリモル）、平均式ＣＨ３（ＣＨ２）１９ＣＨ＝ＣＨ２を有するα−オレフィン（３．７６ｇ、１２．２ミリモル）および平均式ＣＨ３（ＣＨ２）３０ＣＨ＝ＣＨ２を有するα−オレフィン（３．４２ｇ、８．１ミリモル）の混合物での実施例１と同様の調製。１−ドデセン（９２．４ｇ、５４９．０ミリモル）、平均式ＣＨ３（ＣＨ２）１９ＣＨ＝ＣＨ２を有するα−オレフィン（３３．８８ｇ、１０９．８ミリモル）および平均式ＣＨ３（ＣＨ２）３０ＣＨ＝ＣＨ２を有するα−オレフィン（３．４２ｇ、８．１ミリモル）の混合物の添加。ＦＴＩＲ分析により、残存するＳｉ−Ｈ基が５．５％であることが示された。生成物の粘度は９１００ｍＰａ・ｓであった。ダイカスト離型剤の調製は、実施例１と同様に行った。